КЕРАМИЧЕСКАЯ МАССА ДЛЯ ИЗГОТОВЛЕНИЯ ОБЛИЦОВОЧНОЙ ПЛИТКИ
CERAMIC MIXTURE FOR FACING TILE FABRICATION

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в снижении температуры обжига облицовочной плитки, полученной из керамической массы.
Технический результат достигается тем, что керамическая масса для изготовления облицовочной плитки, включающая каолин, глину, мраморную муку, дополнительно содержит кварцевый песок и сульфитно-дрожжевую бражку при следующем соотношении компонентов, мас.%; каолин 5,0-10,0; глина 78,7-81,3; мраморная мука 2,0-3,0; кварцевый песок 8,0-10,0; сульфитно-дрожжевая бражка 0,7-1,3.
В таблице приведены составы керамической массы для изготовления облицовочной плитки.
Таблица.
Компоненты
Состав, мас.%:
1
2
3
Каолин
5,0
7,5
10,0
Глина
81,3
80,0
78,7
Мраморная мука
3,0
2,5
2,0
Кварцевый песок
10,0
9,0
8,0
Сульфитно-дрожжевая бражка
0,7
1,0
1,3
2
2
2
3
2
3
2
2
3
2
3
3
Для приготовления керамической массы используют качественные каолины и глины любых месторождений, например, каолин Просяновского месторождения, характеризующийся следующим химическим составом, масс.%: SiO 46,02-46,5; TiO 0,47-0,52; AlO 38,69-40,17; FeO 0,55-0,92;CaO 0,05-0,19; п.п.п.13, 34-13, 97; глину Мало-Ступкинского месторождения, характеризующуюся следующим химическим составом, масс.%: SiO 52,0-75,1; AlO 12,67-21,94; FeO 2,7-6,44; CaO 1,76-7,07; MgO 1,08-5,42; SO 0,87; п.п.п.3,01-4,2.
Компоненты дозируют в требуемых количествах, смешивают и готовят керамическую массу с влажностью 11-13%, из которой прессуют плитку полусухим способом. На поверхность плитки напыляют слой глазури, наносят декор керамическими красками и при температуре 930-950°С проводят обжиг.
Источник информации
1. А.с. №44772 Болгарии, 1989.